(57)【要約】【課題】耐久性に優れ、かつ、所望の形状を有する成形体を容易に製造することができる成形体の製造方法を提供すること。【解決手段】本発明の成形体の製造方法は、塩化ビニル系樹脂および可塑剤を含む組成物を用いて成形体を製造する方法であって、前記組成物を鋼板に塗布する塗布工程と、前記鋼板に塗布された前記組成物を固化させる固化工程とを有し、前記塗布工程における前記組成物の粘度が１００，０００ｍＰａ・ｓ超４００，０００ｍＰａ・ｓ以下であり、前記組成物を用いて形成された厚さ：２ｍｍの固体状の膜について、光源としてメタルハライドランプを用い、照射強度：８１ｍＷ／ｃｍ２、スプレーサイクル：１２０分中２分間、ブラックパネル温度：８０℃という条件でのメタルウェザー試験を、５００時間行った場合における前記膜の体積収縮率が２４％以下であることを特徴とする。【選択図】なし【特許請求の範囲】
【請求項１】
塩化ビニル系樹脂および可塑剤を含む組成物を用いて成形体を製造する方法であって、
前記組成物を鋼板に塗布する塗布工程と、
前記鋼板に塗布された前記組成物を固化させる固化工程とを有し、
前記塗布工程における前記組成物の粘度が１００，０００ｍＰａ・ｓ超４００，０００ｍＰａ・ｓ以下であり、
前記組成物を用いて形成された厚さ：２ｍｍの固体状の膜について、光源としてメタルハライドランプを用い、照射強度：８１ｍＷ／ｃｍ２、スプレーサイクル：１２０分中２分間、ブラックパネル温度：８０℃という条件でのメタルウェザー試験を、５００時間行った場合における前記膜の体積収縮率が２４％以下であることを特徴とする成形体の製造方法。
【請求項２】
前記固化工程は、加熱をすることにより行う請求項１に記載の成形体の製造方法。
【発明の詳細な説明】
【技術分野】
【０００１】
本発明は、成形体の製造方法に関するものである。
【背景技術】
【０００２】
近年、建築物の高耐久化が求められるに伴って、多くの建築物の屋上やベランダ等において、樹脂シート（防水シート）を敷設施工したシート防水構造が採用されている（例えば、特許文献１参照）。
【０００３】
このシート防水構造では、例えば、屋上の床部と、床部の外縁に沿って設けられた壁部との境界部に、ポリ塩化ビニルで被覆された鋼板（金属板）を配置し、床部と壁部とをかかる鋼板とともに樹脂シートを用いて覆う構成となっており、これにより、屋上に防水が施される。
【０００４】
ここで、防水が施工される屋上等の形状は、当然、様々である。そのため、前記鋼板としては、複数種の形状のものが予め用意され、実際に施工される屋上等の形状に合致するものを選択し、これらを接合して用いられる。
【０００５】
このような鋼板同士の接合は、複雑な形状に対応できる射出成形により成形された成形体を予め用意しておき、この成形体を用いて施工者が接合部を覆うことにより行っている。
【０００６】
防水構造は、一般に、長期間にわたって防水性を安定的に保持する必要があるが、上記のような射出成形品では金型費用が高価になり、小ロット多品種の形状に対応出来ない。また、今後さらに耐久性の高い用途で使用可能な成形体を作成する方法が望まれる。
【先行技術文献】
【特許文献】
【０００７】
【特許文献１】特開平１１−２２２９８７号公報
【発明の概要】
【発明が解決しようとする課題】
【０００８】
本発明の目的は、耐久性に優れ、かつ、所望の形状を有する成形体を容易に製造することができる成形体の製造方法を提供することにある。
【課題を解決するための手段】
【０００９】
このような目的は、下記（１）〜（２）の本発明により達成される。
（１）  塩化ビニル系樹脂および可塑剤を含む組成物を用いて成形体を製造する方法であって、
前記組成物を鋼板に塗布する塗布工程と、
前記鋼板に塗布された前記組成物を固化させる固化工程とを有し、
前記塗布工程における前記組成物の粘度が１００，０００ｍＰａ・ｓ超４００，０００ｍＰａ・ｓ以下であり、
前記組成物を用いて形成された厚さ：２ｍｍの固体状の膜について、光源としてメタルハライドランプを用い、照射強度：８１ｍＷ／ｃｍ２、スプレーサイクル：１２０分中２分間、ブラックパネル温度：８０℃という条件でのメタルウェザー試験を、５００時間行った場合における前記膜の体積収縮率が２４％以下であることを特徴とする成形体の製造方法。
【００１０】
（２）  前記固化工程は、加熱をすることにより行う上記（１）に記載の成形体の製造方法。
【発明の効果】
【００１１】
本発明によれば、耐久性に優れ、かつ、所望の形状を有する成形体を容易に製造することができる成形体の製造方法を提供することができる。
【図面の簡単な説明】
【００１２】
【図１】成形体の製造に用いられる鋼板の一実施形態を示す斜視図である。
【図２】本発明に係る成形体の一実施形態を示す斜視図である。
【図３】本発明の成形体の製造方法の一例を示す縦断面図である。
【発明を実施するための形態】
【００１３】
以下、本発明の好適な実施形態について詳細に説明する。
【００１４】
図１は、成形体の製造に用いられる鋼板の一実施形態を示す斜視図、図２は、本発明に係る成形体の一実施形態を示す斜視図、図３は、本発明の成形体の製造方法の一例を示す縦断面図である。なお、以下の説明では、図１、図２中の上側を「上」、下側を「下」とする。なお、本発明は以下に記載した用途に限るものではない。
【００１５】
鋼板（接合体）１０は、図１に示すように、第１の部材１と、第２の部材２をあらかじめ接合させたものである。
【００１６】
接合体１０（第１の部材１および第２の部材２）は、表面が樹脂で被覆（コーティング）されている金属板で構成される。このように、樹脂で被覆することで、金属板の腐食を確実に防止することができる。
【００１７】
金属板としては、特に限定されないが、例えば、ステンレス鋼板、鉄板のような鋼板、アルミ板、銅板等が挙げられるが、鋼板であるのが好ましい。これにより、接合体１０を優れた強度を有するものとすることができる。
【００１８】
また、金属板の厚さは、特に限定されないが、０．１ｍｍ以上３ｍｍ以下であるのが好ましく、０．３ｍｍ以上２．５ｍｍ以下であるのがより好ましい。
【００１９】
樹脂としては、例えば、ポリ塩化ビニルのような塩化ビニル系樹脂、ポリオレフィン系樹脂、エチレン酢酸ビニル共重合体、（メタ）アクリル系樹脂等が挙げられ、これらのうちの１種または２種以上を組み合わせて用いることができるが、塩化ビニル系樹脂（特に、ポリ塩化ビニル）であるのが好ましい。当該樹脂は、溶剤溶着性や熱融着性に優れるため、防水シートとの密着性を確実に確保することができる。
【００２０】
また、金属板を被覆する樹脂（樹脂層）の厚さは、特に限定されないが、０．０３ｍｍ以上２ｍｍ以下であるのが好ましく、０．１ｍｍ以上０．７ｍｍ以下であるのがより好ましい。
【００２１】
図２に示すように、成形体１００は、塩化ビニル系樹脂および可塑剤を含む組成物２０’を用いて形成された樹脂部２０と、樹脂部２０を支持する支持部としての鋼板（接合体）１０とを備えている。
【００２２】
成形体１００は、屋上やベランダのような躯体が有する床部と壁部との境界部に配置され、床部と壁部とを成形体１００とともに防水シートを用いて覆うことで、躯体に防水を施すシート防水構造に用いられるものである。
【００２３】
樹脂部２０は、鋼板（接合体）１０を構成する第１の部材１と第２の部材２との境界（接触部）を覆うように配されている。
【００２４】
樹脂部２０の厚さは、特に限定されないが、例えば、０．２ｍｍ以上７ｍｍ以下であるのが好ましく、０．３ｍｍ以上３ｍｍ以下であるのがより好ましい。これにより、成形体１００の耐久性（例えば、長期間にわたる防水性等）をより優れたものとすることができるとともに、成形体１００における不本意な凹凸の発生をより効果的に防止、抑制することができる。
【００２５】
次に、接合体１０の製造方法について説明する。
［Ａ］まず、第１の部材１および第２の部材２を用意する。
【００２６】
第１の部材１および第２の部材２は、それぞれ、これらの展開図に相当する表面が樹脂で被覆（コーティング）された平板状をなす金属板を用意し、底部、立ち上がり面、目地内部平面および目地内部立ち上がり面がそれぞれ形成されるように、これらを屈曲させることにより得ることができる。
【００２７】
［Ｂ］次に、第１の部材１と第２の部材２とを接合する。
第１の部材１と第２の部材２との接合は、例えば、リベットにより行うことができる。
以上のような工程を経ることで、接合体１０が製造される。
【００２８】
次に、成形体１００の製造方法について説明する。
【００２９】
［１］まず、塩化ビニル系樹脂および可塑剤、さらに、必要に応じてその他の成分を用意し、これらを、ミキサー等を用いて常温でそれぞれ均一に混合して組成物（ゾル組成物）２０’を得る（組成物調製工程）。
【００３０】
［２］次に、得られた組成物（ゾル組成物）２０’を、塗布法により、鋼板（接合体）１０に塗布する（塗布工程。図３（ａ）参照）。
【００３１】
これにより、複雑な形状（例えば、複雑な凹凸パターンを有する形状）の形成体であっても好適に製造することができる。また、鋼板１０の形状を変形することにより、様々な形状に対応することができる。また、鋼板１０に対する塗布法による製造方法は、射出成形に比べて、成形体１００の製造プロセス全体でのコストを大幅に抑制することができる。
【００３２】
また、塗布法を採用することにより、ディッピング法（浸漬法）等の他の形成方法を採用する場合に比べて、高粘度の組成物を用いることができる。また、鋼板１０の所望の部位に、選択的に組成物２０’を付与することができ、所望の形状の樹脂部２０を形成することができる。
【００３３】
具体的には、本工程（塗布工程）における組成物２０’の粘度は、１００，０００ｍＰａ・ｓ超４００，０００ｍＰａ・ｓ以下である。
【００３４】
これにより、例えば、組成物２０’の成形性を確保するために、組成物２０’中における揮発性の溶剤の含有率を高くしたり、本工程における組成物２０’の温度を過剰に高くする必要がないため、後述する固化工程等での組成物２０’の収縮や、組成物２０’の構成成分の不本意な変性、劣化を効果的に防止することができる。また、成形時における組成物２０’の不本意なダレ等を効果的に防止、抑制することができるため、比較的厚みの大きい成形体１００であっても、不本意な膜厚のばらつきの発生を効果的に防止、抑制することができる。以上のようなことから、耐久性に優れ、かつ、所望の形状を有する成形体１００を容易に高い生産性で製造することができる。
【００３５】
上記のように、本工程（塗布工程）における組成物２０’の粘度は、１００，０００ｍＰａ・ｓ超４００，０００ｍＰａ・ｓ以下であればよいが、１５０，０００ｍＰａ・ｓ以上３５０，０００ｍＰａ・ｓ以下であるのが好ましく、２００，０００ｍＰａ・ｓ以上３００，０００ｍＰａ・ｓ以下であるのがより好ましい。
これにより、前述したような効果がより顕著に発揮される。
【００３６】
また、組成物２０’を所定の条件で成形して得られる膜は、以下に示す条件を満足するものである。
【００３７】
組成物２０’を用いて形成された厚さ：２ｍｍの固体状の膜について、光源としてメタルハライドランプを用い、照射強度：８１ｍＷ／ｃｍ２、スプレーサイクル：１２０分中２分間、ブラックパネル温度：８０℃という条件でのメタルウェザー試験を、５００時間行った場合における前記膜の体積収縮率が２４％以下である。
【００３８】
このような条件を満足する組成物２０’を用いることにより、組成物を用いて製造される成形体１００の経年劣化による収縮等を効果的に防止、抑制することができ、成形体１００の耐久性を優れたものとすることができる。
【００３９】
前記条件でのメタルウェザー試験を行った際の前記膜の体積収縮率は、試験前後の膜の縦、横、厚みの変化から算出することができる。また、体積収縮率は２４％以下であればよいが、２２％以下であるのが好ましく、２０％以下であるのがより好ましい。
これにより、前述したような効果がより顕著に発揮される。
【００４０】
なお、メタルウェザー試験は、例えば、ＫＷ−Ｒ５ＴＰ（ダイプラウィンテス株式会社）、ＳＵＶ−Ｗ１５１（岩崎電気株式会社）、Ｍ６Ｔ（スガ試験機株式会社）等のメタルウェザー試験機を用いて行うことができる。
【００４１】
組成物（ゾル組成物）２０’の鋼板１０への付与（塗布）は、塗布法により行うものであればよく、より具体的には、例えば、刷毛塗り、ディスペンス法、スキージー法、スプレー法、フローガンによる押し出し法等の方法により行うことができる。
【００４２】
［３］次に、鋼板１０に塗布された組成物２０’を固化させる（固化工程。図３（ｂ）参照）。
【００４３】
このように、組成物２０’が所定の形状に成形された状態で固化することにより、組成物２０’は、流動性を失い、固体としての樹脂部２０となり、当該樹脂部２０を備えた成形体１００が得られる。
【００４４】
一実施形態において、組成物２０’の固化は、加熱により行うことが挙げられる。固化工程の加熱条件は、組成物２０’の構成材料等によって異なるが、たとえば温度は１２０℃以上２５０℃以下であるのが好ましく、１４０℃以上２３０℃以下であるのがより好ましい。また、加熱時間も、組成物２０’の構成材料等によって異なるが、３分以上３０分以下であるのが好ましく、５分以上２０分以下であるのがより好ましい。
【００４５】
塗布工程に供される組成物２０’が揮発性の溶剤を含むものである場合には、本工程（固化工程）は、溶剤の除去により行うことができる。
【００４６】
組成物２０’からの溶剤の除去は、例えば、組成物２０’を加熱したり、組成物２０’を減圧下に置くこと等により行うことができる。
【００４７】
前述したように、組成物２０’は、塩化ビニル系樹脂および可塑剤を含むものである。
塩化ビニル系樹脂は、各種樹脂材料の中でも、優れた耐水性、耐酸性、耐アルカリ性を有し、また、難燃性で、電気絶縁性である。また、溶剤溶着性や熱融着性に優れている。したがって、塩化ビニル系樹脂を含む材料で構成された成形体１００は、施工を好適に行うことができるとともに、耐久性にも優れた防水構造に好適に適用することができる。
【００４８】
また、組成物２０’が可塑剤を含むことにより、成形体１００の成形性を良好なものとすることができ、また、成形体１００におけるひび割れ等の発生をより効果的に防止、抑制することができ、成形体１００の耐久性を優れたものとすることができる。
【００４９】
組成物２０’中における塩化ビニル系樹脂の含有率は、特に限定されないが、例えば、４０質量％以上８０質量％以下とすることができ、さらには５５質量％以上７５質量％以下とすることができる。
【００５０】
組成物２０’中において、塩化ビニル系樹脂は、いかなる形態で含まれるものであってもよく、例えば、溶融状態で含まれるものであってもよいし、溶解状態で含まれるものであってもよいし、固体の粒子状態で含まれるものであってもよい。
【００５１】
塩化ビニル系樹脂で構成される粒子の形状は、球状の他、例えば、顆粒状（複数の球状体が連結したもの）、ペレット状（塊状）、ブロック状（例えば、多孔質体）等とすることもできる。
【００５２】
可塑剤としては、特に限定されないが、例えば、フタル酸エステル系可塑剤、ＤＯＡ（ジ−２−エチルヘキシルアジペート）、ＤＩＤＡ（ジイソデシルアジペート）、ＤＯＳ（ジ−２−エチルヘキシルセバセート）のような脂肪族二塩基酸エステル系可塑剤、エチレングリコールのベンゾエート類のような芳香族カルボン酸エステル系可塑剤、ポリエステル系可塑剤、および、ＴＯＴＭ（トリオクチルトリメリテート）のようなトリメリット酸エステル系可塑剤等が挙げられ、これらのうちの１種または２種以上を組み合わせて用いることができる。
【００５３】
前記フタル酸エステル系可塑剤は、一般式（１）で示される。
【００５４】
【化１】
2017221900.tif 000002
〔式中、Ｒ１、Ｒ２は、炭素数が４以上１２以下の直鎖状又は分岐状のアルキル基を示す。Ｒ１、Ｒ２は、同一でも異なっていてもよい。〕
【００５５】
該アルキル基の具体例としては、例えば、ｎ−ブチル、イソブチル、ｎ−ヘキシル、イソヘキシル、ｎ−ヘプチル、イソヘプチル、ｎ−オクチル、２−エチルヘキシル、イソオクチル、ｎ−ノニル、イソノニル、ｎ−デシル、イソデシル、ｎ−ウンデシル、イソウンデシル、ｎ−ラウリル、イソラウリル等を挙げることができる。
【００５６】
一般式（１）で示されるフタル酸エステル系可塑剤の具体例としては、例えば、ジブチルフタレート、ジ−ｎ−ヘプチルフタレート、ジイソヘプチルフタレート、ジ−ｎ−オクチルフタレート、ジ−２−エチルヘキシルフタレート、ジイソオクチルフタレート、ジ−ｎ−ノニルフタレート、ジイソノニルフタレート、ジ−ｎ−デシルフタレート、ジイソデシルフタレート、ジ−ｎ−ウンデシルフタレート、ジ−ｎ−ラウリルフタレート、ブチルオクチルフタレート、ｎ−オクチル−ｎ−デシルフタレート等を挙げることができる。
【００５７】
組成物２０’中における可塑剤の含有率は、特に限定されないが、例えば、塩化ビニル系樹脂１００質量部に対して、４０質量部以上９０質量部以下とすることができ、さらには５０質量部以上８０質量部以下とすることができる。
【００５８】
可塑剤の含有量が前記下限値未満であると、可塑剤の種類によっては、得られる成形体１００の樹脂部２０に充分な柔軟性を付与することができないおそれがある。また、含有量が前記上限値を超えると、可塑剤の種類によっては、収縮が大きくなる恐れがある。
【００５９】
また、組成物２０’中には、塩化ビニル系樹脂、可塑剤以外の成分が含まれていてもよい。
【００６０】
このような成分としては、例えば、充填材、安定剤、安定助剤、紫外線吸収剤、難燃剤、繊維強化剤、着色剤、滑剤、希釈剤、増粘剤等が挙げられる。
【００６１】
以上、本発明の好適な実施形態について説明したが、本発明は、前述したものに限定されるものではなく、本発明の目的を達成できる範囲での変形、改良等は本発明に含まれるものである。
【００６２】
例えば、本発明の成形体の製造方法において、必要に応じて、１以上の任意の目的の工程を追加してもよい。
【００６３】
また、本発明において、成形体や接合体、または、これらの構成部材は、同様の機能を発揮し得る任意のものと置換することができ、あるいは、任意の構成のものを付加することができる。
【００６４】
また、前記の実施形態では、接合方法について、２つの部材同士を成形体を介して接合して接合体を得る際に適用する場合を一例に説明したが、かかる場合に限定されず、例えば、３つ以上の部材同士が成形体を介して接合されている接合体を得る際に適用するようにしてもよい。
【００６５】
また、本発明において、各部材は、上記のような形状をなすものに限らず、いかなる形状をなすものであってもよい。
【符号の説明】
【００６６】
１００    成形体
１０      接合体（鋼板）
１        第１の部材
２        第２の部材
２０’    組成物（ゾル組成物）
２０      樹脂部
【図１】
2017221900.tif 000003
【図２】
2017221900.tif 000004
【図３】
2017221900.tif 000005